(57)【要約】  【課題】ポリエステル樹脂が熱収縮によりどちらかのポリエステル樹脂側に反り返ることを低減させることができ、品位ある設計完成度の高い冷蔵庫の扉を提供するものである。  【解決手段】冷蔵庫の扉材料の透明ポリエステル樹脂１と着色ポリエステル樹脂３を接着している接着剤５の材料を可とう性のある接着剤を使用することにより、ダイオキシンの発生がない、反りや変形を低減出来る設計完成度の高い冷蔵庫の扉を提供することができるものである。【選択図】図１
2008132604.tif 000002
【特許請求の範囲】
【請求項１】
樹脂被覆鋼板と断熱材扉内装材からなり、前記樹脂被覆鋼板は可とう性を有した接着剤で接着した２層のポリエステル樹脂と鋼板とを接着する接着剤からなることを特徴とする冷蔵庫の扉。
【請求項２】
前記樹脂被膜鋼板と前記断熱材扉内装材からなり、前記接着剤の厚みを２０μｍ以上とした請求項１に記載の冷蔵庫の扉。
【請求項３】
前記樹脂被膜鋼板と前記断熱材扉内装材からなり、前記接着剤をゴム系とした請求項１または２に記載の冷蔵庫の扉。
【請求項４】
前記樹脂被膜鋼板と前記断熱材扉内装材からなり、前記接着剤を透明ゴム系とした請求項１または２に記載の冷蔵庫の扉。
【請求項５】
前記樹脂被膜鋼板と前記断熱材扉内装材からなり、前記接着剤に紫外線吸収剤を混合した請求項１から４のいずれか一項に記載の冷蔵庫の扉。
【発明の詳細な説明】
【技術分野】
【０００１】
本発明は、意匠鋼板を用いた冷蔵庫の扉に関するものである。
【背景技術】
【０００２】
近年、冷蔵庫の扉は高い意匠性が要求され、それを実現するために鮮映性，加工性に優れた意匠鋼板が用いられてきた。
【０００３】
従来、特にポリ塩化ビニル樹脂とポリエステル樹脂をラミネートした鋼板は、鮮映性，加工性の面で最も冷蔵庫の扉に適した意匠鋼板であり、数多く用いられてきたが、塩化ビニルを熱処理することにより発生するダイオキシンは、環境におおきな影響を及ぼす有害物質である。そのため、塩化ビニル樹脂を使用しない冷蔵庫扉の意匠鋼板が開発されてきた（例えば、特許文献１参照）。
【０００４】
特許文献１に記載された従来の冷蔵庫扉の意匠鋼板は図５に示すように透明ポリエステル樹脂１と、接着剤２と、着色ポリエステル樹脂３と、接着剤２と、鋼板４から構成されている。
【０００５】
以上の様に構成された冷蔵庫の意匠鋼板について、以下その動作、作用を説明する。
【０００６】
透明ポリエステル樹脂１は、透明で光沢があり、断面構造に透明ポリエステル樹脂１と着色された着色ポリエステル樹脂３を鋼板４に被覆することにより、品位ある意匠性の高い冷蔵庫扉を有することができる。
【特許文献１】特開２０００−３０９０６７号公報
【発明の開示】
【発明が解決しようとする課題】
【０００７】
しかしながら、上記従来の構成では可とう性に劣るためポリエステル樹脂が熱収縮によりどちらかのポリエステル樹脂側に反り返るという課題を有していた。
【０００８】
本発明は、上記従来の課題を解決するもので、上記２層のポリエステル樹脂を接着している接着剤と前記２層のポリエステルを鋼板に接着している接着剤を可とう性を有した材料を使用することにより、２層のポリエステル樹脂の熱収縮による材料の反り返りが低減し、品位ある設計完成度の高い冷蔵庫の扉を提供することを目的とする。
【課題を解決するための手段】
【０００９】
上記従来の課題を解決するために、本発明の冷蔵庫の扉の意匠鋼板は、２層のポリエステル樹脂を接着させた接着剤と鋼板を接着させた接着剤を可とう性のある材料を使用することにより、２層のポリエステル樹脂の熱収縮による材料の反り返りを低減させたものである。
【発明の効果】
【００１０】
本発明の冷蔵庫扉の意匠鋼板は、塩化ビニル樹脂を使用しないで優れた意匠性を有し、塩化ビニル樹脂の問題点である熱処理によるダイオキシン発生を抑制できるものである。
【００１１】
また、本発明は２層のポリエステル樹脂を接着させた接着剤と鋼板を接着させた接着剤を可とう性のある材料を使用することにより、２層のポリエステル樹脂の熱収縮による材料の反り返りを低減することができる。
【発明を実施するための最良の形態】
【００１２】
請求項１に記載の発明は、可とう性を有した接着剤で接着した２層のポリエステル樹脂と鋼板と前記２層のポリエステル樹脂を接着する接着剤からなることにより、前記２層のポリエステル樹脂が追従し、熱収縮による反り返りを低減させることができる。
【００１３】
請求項２に記載の発明は、請求項１に記載の発明において、冷蔵庫扉の意匠鋼板に使用する接着剤の厚みを２０μｍ以上とすることにより、接着剤の厚みが厚いために熱収縮によるポリエステル樹脂の反り返りが緩和され低減することができる。
【００１４】
また、接着剤の厚みが厚くなることで、雲母を添加する量も増加させることが可能となり、メタリック調の輝度質感により意匠性を向上することができる。
【００１５】
請求項３に記載の発明は、請求項１または２に記載の発明において、冷蔵庫扉の意匠鋼板に使用する接着剤を合成ゴム系とすることにより、ゴム成分中のブタジエンが熱収縮によるポリエステル樹脂の内部応力を吸収し、反り返りが低減する。また、合成ゴム系接着剤は乾きが速く、初期接着力に優れているため、製造取り扱いが容易になり、作業性を向上させることができる。
【００１６】
請求項４に記載の発明は、請求項１または２に記載の発明において、冷蔵庫扉の意匠鋼板に使用する接着剤を透明合成ゴム系とすることにより、ゴム成分中のブタジエンが熱収縮によるポリエステル樹脂の反る力を吸収し、反り返りが低減する。また、接着剤が透明であることにより、２層のポリエステル樹脂の隠蔽性、膜厚の減少が可能となり、低コストにすることができる。
【００１７】
請求項５に記載の発明は、請求項１から４のいずれか一項に記載の発明において、冷蔵庫の扉の意匠鋼板に使用する接着剤に紫外線吸収剤を混合したことにより、熱収縮による反り返りを低減させることができる。また、紫外線吸収剤がＵＶ−Ａ波とＵＶ−Ｂ波を吸収するため、２層のポリエステル樹脂の色素退色を低減することができる。
【００１８】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１９】
（実施の形態１）
図１は本発明の実施の形態１における冷蔵庫扉の意匠鋼板の断面図である。
【００２０】
図１において、接着材５は透明ポリエステル樹脂１と着色ポリエステル樹脂３を接着したものであり、鋼板４と有機的に関連して冷蔵庫扉の意匠鋼板を構成している。
【００２１】
以上のように構成された冷蔵庫扉の意匠鋼板について、以下その動作、作用を説明する。まず、透明ポリエステル樹脂１と着色ポリエステル樹脂３を接着させている接着剤５を備え、接着剤５を可とう性のあるエポキシ系接着剤を使用することにより、接着剤５と透明ポリエステル樹脂１と着色ポリエステル樹脂３が追従することにより扉材料の熱収縮による反りが２ｍｍから０．７ｍｍに低減可能となり、反りや変形を低減出来る設計完成度の高い冷蔵庫の扉を提供することができる。
【００２２】
また、接着剤５の厚みを２５μｍとすることにより、主に意匠性を向上させるために添加する雲母の添加量を５％増加させることも可能となり、メタリック調の輝度質感により意匠性の高い冷蔵庫の扉を提供することができる。なお、本実施の形態では接着剤５の厚みを２５μｍとしたが、この厚みは２０μｍ以上とすることで一定の効果が得られる。
【００２３】
（実施の形態２）
図２，図３は本発明の実施の形態２における冷蔵庫扉の意匠鋼板の断面図である。
【００２４】
図２において、接着剤６は透明ポリエステル樹脂１と着色ポリエステル樹脂３を接着したものであり、鋼板４と関連して冷蔵庫扉の意匠鋼板を構成している。
【００２５】
以上のように構成された冷蔵庫扉の意匠鋼板について、以下その動作、作用を説明する。まず、透明ポリエステル樹脂１と着色ポリエステル樹脂３を接着させている接着剤６を備え、接着剤６を合成ゴム系接着剤であるブタジエン・スチレンゴム接着剤を使用することにより、接着剤成分中のブタジエンが熱収縮によるポリエステル樹脂の反る力を吸収することにより、反りが２ｍｍから０．５ｍｍ低減可能となり、反りや変形を低減出来る設計完成度の高い冷蔵庫の扉を提供することができる。
【００２６】
また、図３において接着剤７を透明合成ゴム系のブタジエン・スチレン合成ゴム接着剤を使用することにより、反りが２ｍｍから０．５ｍｍ低減することができる。
【００２７】
また、接着剤が透明であることにより、透明ポリエステル樹脂１とポリエステル樹脂３の隠蔽性、膜厚の減少が可能となり、低コストの冷蔵庫の扉を提供することができる。
【００２８】
（実施の形態３）
図４は本発明の実施の形態３における冷蔵庫扉の意匠鋼板の断面図である。
【００２９】
図４において、接着材８は透明ポリエステル樹脂１と着色ポリエステル樹脂３を接着したものであり、鋼板４と有機的に関連して冷蔵庫扉の意匠鋼板を構成している。
【００３０】
以上のように構成された冷蔵庫扉の意匠鋼板について、以下その動作、作用を説明する。まず、透明ポリエステル樹脂１と着色ポリエステル樹脂３を接着させている接着剤８を備え、接着剤８を可とう性のあるエポキシ系接着剤に紫外線吸収剤である２−ヒドロキシベンゾフェノンを添加した接着剤を使用することにより、接着剤８とポリエステル樹脂１と３が追従することにより扉材料の熱収縮による反りが２ｍｍから０．６ｍｍに低減可能となり、設計完成度の高い冷蔵庫の扉を提供することができる。
【００３１】
また、紫外線吸収剤である２−ヒドロキシベンゾフェノンがＵＶ−Ａ波とＵＶ−Ｂ波を吸収するため、透明ポリエステル樹脂１と着色ポリエステル樹脂３の色素退色を低減することができ、意匠性の寿命の高い冷蔵庫の扉を提供することができる。
【産業上の利用可能性】
【００３２】
以上のように、本発明にかかる冷蔵庫の意匠鋼板は、塩化ビニル樹脂を使用しないで優れた意匠性を有し、塩化ビニル樹脂の特徴である熱処理によるダイオキシン発生を抑制できるものである。
【００３３】
また、本発明はポリエステル樹脂の熱収縮による材料の反り返りを低減できる。
【００３４】
本発明は、樹脂被覆鋼板を使用した加工性、品位の高い意匠性を有する用途に使用するものであり、同様の品位の高い意匠性が必要な機器等の用途にも適用できる。
【図面の簡単な説明】
【００３５】
【図１】本発明の実施の形態１における冷蔵庫の扉に使用する意匠鋼板の断面図
【図２】本発明の実施の形態２における冷蔵庫の扉に使用する意匠鋼板の断面図
【図３】本発明の実施の形態２における冷蔵庫の扉に使用する意匠鋼板の断面図
【図４】本発明の実施の形態３における冷蔵庫の扉に使用する意匠鋼板の断面図
【図５】従来の冷蔵庫の扉に使用する意匠鋼板の断面図
【符号の説明】
【００３６】
１  透明ポリエステル樹脂
３  着色ポリエステル樹脂
４  鋼板
５  接着剤
６  接着剤
７  接着剤
８  接着剤
【図１】
2008132604.tif 000003
【図２】
2008132604.tif 000004
【図３】
2008132604.tif 000005
【図４】
2008132604.tif 000006
【図５】
2008132604.tif 000007